"水酸化ニッケルを主正極活物質とするニッケル正極と、水素吸蔵合金を主負極活物質とする水素吸蔵合金負極と、これらのニッケル正極と水素吸蔵合金負極とを隔離するセパレータとからなる電極群をアルカリ電解液とともに外装缶内に備えたアルカリ蓄電池であって、前記水素吸蔵合金負極に用いられる水素吸蔵合金は、一般式がLn1-xMgxNiy-a-bAlaMbただし、式中、LnはYを含む希土類元素とZrとTiとから選択された少なくとも1種の元素であり、MはV,Nb,Ta,Cr,Mo,Fe,Ga,Zn,Sn,In,Cu,Si,P,Bから選択された少なくとも1種の元素であり、0.05≦x≦0.30、0.05≦a≦0.30、0≦b≦0.50、2.8≦y≦3.9と表されるとともに、前記ニッケル正極はタングステンWを固溶していることを特徴とするアルカリ蓄電池。前記ニッケル正極に固溶しているタングステンWは、主正極活物質中のニッケル元素に対して0.5~12mass含むことを特徴とする請求項1に記載のアルカリ蓄電池。前記ニッケル正極は焼結式正極であることを特徴とする請求項1~2のいずれかに記載のアルカリ蓄電池。前記請求項1~3に記載のアルカリ蓄電池を使用したアルカリ蓄電池システム。そこで、本発明は上記の如き問題を解決するためになされたものであって、初期の出力特性が向上し、かつ耐久後の出力特性の低下を抑制できて、かつ連続充電特性に優れるアルカリ蓄電池及びこれを用いたアルカリ蓄電池システムを提供することを目的としてなされたものである。本発明のアルカリ蓄電池は、水酸化ニッケルを主正極活物質とするニッケル正極と、水素吸蔵合金を主負極活物質とする水素吸蔵合金負極と、これらのニッケル正極と水素吸蔵合金負極とを隔離するセパレータとからなる電極群をアルカリ電解液とともに外装缶内に備えたアルカリ蓄電池であって、前記水素吸蔵合金負極に用いられる水素吸蔵合金は、一般式がLn1-xMgxNiy-a-bAlaMbただし、式中、LnはYを含む希土類元素とZrとTiとから選択された少なくとも1種の元素であり、MはV,Nb,Ta,Cr,Mo,Fe,Ga,Zn,Sn,In,Cu,Si,P,Bから選択された少なくとも1種の元素であり、0.05≦x≦0.30、0.05≦a≦0.30、0≦b≦0.50、2.8≦y≦3.9と表されるとともに、前記ニッケル正極はタングステンWを固溶していることを特徴とする。上記のように、ニッケル正極の主活物質である水酸化ニッケル粒子の細孔内ではなく、活物質内部にタングステンWを固溶させると、水酸化ニッケルの結晶層の間隔が広がるので、水酸化ニッケルの結晶中でのプロトンの拡散速度が上がり、水酸化ニッケルの反応抵抗を大幅に低減できる。これにより、アルカリ蓄電池の大電流での充電、および連続充電性能の大幅向上が可能となる。また水素吸蔵合金負極から溶出するマグネシウムMgがニッケル正極に到達することで、高温充電特性に悪影響を及ぼす可能性があったが、活物質内部にタングステンWを固溶させることで、酸素発生が抑制されて高温充電特性の低下を抑制できる。この際、前記ニッケル正極中のタングステンW量は活物質中のニッケルに対し0.5~12massの範囲となることが望ましい。また前記水素吸蔵合金はCo、Mgを含まないため、耐久後のショートの抑制が可能となり長寿命化できる。またHEVのような高出力用途においては、焼結式ニッケル正極を用いることで、低抵抗かつ長寿命の電池を実現できるためより好ましい。また前記焼結式ニッケル正極は、焼結基板に硝酸ニッケル等のニッケル塩を含浸させた後、アルカリ溶液中に浸漬処理して作製するが、このアルカリ溶液中にタングステンWを含有させる方法で、タングステンWを固溶させることが好ましい。この方法だと、タングステンWが主活物質である水酸化ニッケルに均一に固溶され、タングステンの特性向上効果が効果的に現れるからである。また前記水素吸蔵合金の一般式におけるLnは、合金自体の水素吸蔵放出特性、耐食性を考慮すると、Nd、La、Smを用いることが特に好ましい。本発明においては、初期の出力特性が向上し、かつ連続充電特性に優れるアルカリ蓄電池及びこれを用いたアルカリ蓄電池システムを提供することが可能となる。ついで、本発明の実施の形態を以下に詳細に説明するが、本発明はこれに限定されるものでなく、その要旨を変更しない範囲で適宜変更して実施することができる。1.焼結式ニッケル正極焼結式ニッケル正極11は、基板となるニッケル焼結基板の多孔内に水酸化ニッケルと水酸化コバルトと水酸化亜鉛とが所定の充填量となるように充填されて形成されている。この場合、ニッケル焼結基板は以下のようにして作製したものを用いている。まず、ニッケル粉末に、増粘剤となるメチルセルロースMCと高分子中空微小球体例えば、孔径が60μmのものと水とを混合、混練してニッケルスラリーを作製した。ついで、ニッケルめっき鋼板からなるパンチドメタルの両面にニッケルスラリーを塗着した後、還元性雰囲気中で1000°Cで加熱して、増粘剤や高分子中空微小球体を消失させるとともにニッケル粉末同士を焼結することによりニッケル焼結基板を作製した。なお、作製された基板の多孔度を水銀圧入式ポロシメータファイソンズインスツルメント製Pascal140で測定したところ、多孔度が85であることが分かった。そして、得られたニッケル焼結基板を以下のような含浸液に含浸する含浸処理と、アルカリ処理液によるアルカリ処理とを所定回数繰り返すことにより正極活物質が充填された焼結式ニッケル正極11を作製した。まず、前記ニッケル焼結基板を、硝酸ニッケル、硝酸コバルト、硝酸亜鉛からなる含浸液に浸漬した後、タングステン酸ナトリウムを含むアルカリ溶液例えば水酸化ナトリウム水溶液中に浸漬反応させ、細孔内で水酸化ニッケル水酸化コバルト水酸化亜鉛に転換させると同時に、タングステンWを活物質である水酸化ニッケルの結晶内部に取り込ませ、その後水洗乾燥した。本サイクルを6回繰り返して、規定量の水酸化ニッケルを主体とする活物質を基板内に充填した焼結式ニッケル正極11を得た。ここで、前記含浸液は、硝酸ニッケル硝酸コバルト硝酸亜鉛がモル比で100:5:15となる含浸液比重1.8g/ccを使用した。また、タングステンWの添加量の影響を調べるため、アルカリ溶液比重1.3g/cc中に添加するタングステン酸ナトリウム量を調整することで、固溶タングステンW量の異なる焼結式ニッケル正極aW0mass無添加、bW0.5mass、cW12mass、dW15massをそれぞれ得た。2.水素吸蔵合金負極Lnで表される元素Yを含む希土類元素とZrとTiとから選択された少なくとも1種の元素であり、今回はネオジムNdと、マグネシウムMgと、ニッケルNiと、アルミニウムAlとを所定のモル比の割合で混合し、この混合物をアルゴンガス雰囲気中で溶解させ、これを溶融急冷してNd0.9Mg0.1Ni3.3Al0.2と表される水素吸蔵合金のインゴットを作製した。ついで、得られた水素吸蔵合金のインゴットについて、アルゴン雰囲気中において、熱処理を行い、A2B7型構造と同定される水素吸蔵合金を得た。ついで、この水素吸蔵合金を不活性雰囲気中で機械的に粉砕することにより、Nd0.9Mg0.1Ni3.3Al0.2となる水素吸蔵合金粉末を得た。なお、レーザ回折散乱式粒度分布測定装置により粒度分布を測定すると、質量積分50にあたる平均粒径は25μmであった。この後、得られた水素吸蔵合金粒子100質量部に対し、非水溶性高分子結着剤としてのSBRスチレンブタジエンラテックスを0.5質量部と、増粘剤としてのCMCカルボキシメチルセルロース0.03質量部と、添加剤としてのカーボンブラック0.5質量部と、適量の水あるいは純水を加えて混練し、水素吸蔵合金スラリーを調製した。得られた水素吸蔵合金スラリーをパンチドメタルニッケルメッキ鋼板製からなる負極芯体の両面に塗着した後、100°Cで乾燥させ、所定の充填密度になるように圧延した。この後、所定の寸法に裁断することにより、水素吸蔵合金活物質が充填された水素吸蔵合金負極12を作製した。3.ニッケル-水素蓄電池ついで、上述のようにして作製した焼結式ニッケル正極11a~dと水素吸蔵合金負極12とを用い、これらの間に、ポリオレフィン製不織布からなるセパレータ13を介在させて渦巻状に巻回して渦巻状電極群を作製した。なお、このようにして作製された渦巻状電極群の上部にはニッケル正極11の芯体露出部11aが露出しており、その下部には水素吸蔵合金電極12の芯体露出部12aが露出している。ついで、得られた渦巻状電極群の上端面に露出するニッケル電極11の芯体露出部11aの上に正極集電体14を溶接するとともに、渦巻状電極群の下端面に露出する芯体露出部12aに負極集電体15を溶接して、電極体とした。ついで、得られた電極体を鉄にニッケルメッキを施した有底筒状の外装缶底面の外面は負極外部端子となる16内に収納した後、負極集電体15を外装缶16の内底面に溶接した。一方、正極集電体14より延出する集電リード部14aを正極端子を兼ねるとともに外周部に絶縁ガスケット18が装着された封口体17の底部に溶接した。なお、封口体17には正極キャップ17aが設けられていて、この正極キャップ17a内に所定の圧力になると変形する弁体17bとスプリング17cよりなる圧力弁図示せずが配置されている。ついで、外装缶16の上部外周部に環状溝部16aを形成した後、アルカリ電解液を注液し、外装缶16の上部に形成された環状溝部16aの上に封口体17の外周部に装着された絶縁ガスケット18を載置した。この後、外装缶16の開口端縁16bをかしめることにより、公称容量が6Ahのニッケル-水素蓄電池10を作製した。この場合、アルカリ電解液としては、水酸化ナトリウムNaOHと水酸化カリウムKOHと水酸化リチウムLiOHとの混合水溶液とし、濃度が7.0モル/リットルとなるように調製されものを用いた。ここで、焼結式ニッケル正極aを使用したものを電池A比較例、焼結式ニッケル正極bを使用したものを電池B実施例1、焼結式ニッケル正極cを使用したものを電池C実施例2、焼結式ニッケル正極dを使用したものを電池D実施例3とした。4.電池試験1高温充電特性試験65°Cの温度雰囲気で電池容量に対して0.5Itの充電電流で電池容量の80まで充電し、直後に1Itの放電電流で終止電圧が0.9Vになるまで放電させて1.0V時点での放電容量を求めた。この時の充電容量に対する放電容量の割合を充電効率として算出し、比較例の充電効率を100としたときの実施例1~3の比率を求めると表1の通りとなった。2回生特性試験25°Cの温度雰囲気で、1Itの充電電流でSOC50まで充電した。この後、20A充電→40A放電→40A充電→80A放電→60A充電→120A放電→80A充電→160A放電→100A充電→200A放電の順で充放電電流を増加させた。このとき、各ステップの間に30分間の休止期間を設け、20秒間の充電→30分間休止→10秒間放電→30分間休止の順で充放電を行った。そして、この充電が10秒経過した時点における電池電圧を充電電流に対してプロットし、最小二乗法にて求めた直線が1.6Vに達したときの電流値を求め、充電10秒後の電池電圧から求めた電流値を充電可能最大電流値とし、電流容量で割った値を充電可能最大レートItとすると表1の通りとなった。5.試験結果比較例負極活物質として、Nd0.9Mg0.1Ni3.3Al0.2と表される水素吸蔵合金を用い、ニッケル正極にタングステンWを固溶させていない電池Aでは、負極合金中のMgが正極へ移動することで、充電電圧が上昇して酸素発生が起こり易くなり高温充電特性は十分でなく、加えて回生性能も改善が必要であった。実施例1ニッケル正極にタングステンWを0.5mass固溶した電池Bでは、比較例に対し高温充電特性が大幅に向上している。これは焼結式ニッケル正極に固溶したタングステンWが負極合金中Mgの正極への移動を抑制していることによるものと考えられる。また、比較例に対し回生性能がやや向上している。実施例2ニッケル正極にタングステンWを12mass固溶した電池Cでは、比較例に対し高温充電効率が大幅に向上し、かつ回生性能の大幅な向上が確認できる。これはニッケル正極内部にタングステンWを十分な量固溶させることで、結晶層間を拡げ、プロトンの拡散速度が上がるため、反応抵抗を大幅に低減できるためと考えられる。実施例3ニッケル正極にタングステンWを15mass固溶した電池Dでは、実施例1および実施例2に示した効果で比較例に対し高温充電特性および回生性能が大幅に向上する。上記の結果より、最大でタングステンW固溶量15massまで高温充電特性および回生特性向上効果を確認できたが、タングステンW固溶量12mass以上の領域では性能向上効果は飽和しており、固溶量が増えすぎるとコストUPを招くため、タングステンW固溶量は0.5~12massの範囲が好ましい。上記の結果は、非焼結式焼結式ニッケル正極共に発現するものであるが、HEVのような高出力用途においては低抵抗な焼結式ニッケル正極を用いることが好ましい。以上より本発明では、ニッケル正極にタングステンWを固溶することで、酸素発生を抑制して高温充電効率の向上が可能となり、加えて反応抵抗を抑えることで大電流での充電が可能なアルカリ蓄電池及びアルカリ蓄電池システムを提供できる。6.アルカリ蓄電池システムついで、上述のようにして作製したニッケル-水素蓄電池10を複数個組み合わせて構成されるアルカリ蓄電池システム100を、図2に基づいて以下に説明する。ここで、図2に示すように、本発明のアルカリ蓄電池システム100は、電源101と、上述したニッケル-水素蓄電池10からなる単電池が8個直列接続された電池モジュールを30個直列接続して形成された組電池102とを備えている。電源101と組電池102との間には、この電源101からの電流および電圧を所定の定電流および定電圧に変換して組電池102に供給する充電制御部103と、組電池102に流れる電流を検出する電流検出回路104と、組電池102の電池電圧を検出する電圧検出回路105と、組電池102の強制放電を制御する放電制御部106と、電流検出回路104および電圧検出回路105からの検出値に基づいて、充電制御部103および放電制御部106の動作を制御するCPUなどからなるマイクロコンピュータ107とが接続されている。なお、放電制御部106には組電池102を放電するための放電抵抗が接続されており、マイクロコンピュータ107には所定の時間を計測するタイマー108が接続されている。マイクロコンピュータ107は、部分充放電制御回路を含んでおり、ニッケル-水素蓄電池10が部分充放電されるように制御される。また、上記構成のアルカリ蓄電池システム100における部分充放電制御は、アルカリ蓄電池が、SOCが20~80の範囲でのみ、充放電がされるようになされているので、ニッケル-水素蓄電池10が低SOC又は高SOC状態となるのを効果的に防止できニッケル-水素蓄電池10の耐久性が向上するというメリットがある。さらに上記構成のアルカリ蓄電池システム100に本発明のアルカリ蓄電池を使用した場合では、充電効率が高いために充放電サイクル後での電圧変化が生じにくく部分充放電制御が容易となる。さらに反応抵抗が低いため充放電に伴う電池の発熱を抑え長寿命化を可能にする。このため本発明のアルカリ蓄電池は、上記構成のアルカリ蓄電池システムに好適であるといえる。"